СПОСОБ ПИРОЛИЗА АНТРАЦИТА В ЭЛЕКТРОКАЛЬЦИНАТОРЕ С РАСЧЕТНЫМИ ОПТИМАЛЬНЫМИ ПАРАМЕТРАМИ ПРОЦЕССА

Способ пиролиза антрацита в электрокальцинаторе, включающий загрузку материалов в вертикальную прокалочную камеру, прокалку и выгрузку готового продукта из прокалочной камеры, отличающийся тем, что пиролиз антрацита осуществляют в условиях оптимального соотношения электрических параметров процесса, таких как активное электрическое сопротивление зоны прокалки, сила тока с низкой стороны трансформатора, фазное напряжение трансформатора с низкой стороны и оптимальных геометрических параметров прокалочной камеры электрокальцинатора, таких как внутренний диаметр рабочего пространства прокалочной камеры, высота зоны прокалки, высота засыпки выше зоны прокалки или ход электрода, расчет которых производят по следующим зависимостям:
- удельное электрическое сопротивление (У.Э.С.) при пиролизе антрацита класса 3-6 мм определяют в зависимости от температуры прокалки:
о
-3
-5,971
ρ=19,255⋅(t⋅10),
о
2
где ρ - удельное электрическое сопротивление антрацита класса 3-6 мм, измеренное при нормальных условиях и давлении 0,2 кг/см, Ом⋅см;
t - конечная температура прокалки, °С,
- снижение фактического У.Э.С. определяют по зависимости:
т
о
т
о
ρ=ρ⋅[1-С⋅(Т-Т)],
т
где ρ - удельное электрическое сопротивление антрацита при максимальной температуре прокалки, Ом⋅см;
т
-3
С - коэффициент пропорциональности, равный 0,2⋅10;
Т - максимальная температура прокалки, К;
о
Т - температура при нормальных условиях, К,
- удельное электрическое сопротивление определяют по зависимости:
тг
т
г
ρ=ρ⋅(1,118-0,017⋅d),
тг
где ρ - удельное электрическое сопротивление при определенном диаметре куска, Ом⋅см;
г
min
max
d=(d+d)/2 - приведенный диаметр куска, мм,
- внутренний диаметр рабочего пространства прокалочной камеры электрокальцинатора определяют по зависимости:
в
а
в
0,5
d=(4⋅Р/π⋅р),
в
где d - внутренний диаметр рабочего пространства прокалочной камеры электрокальцинатора, м;
а
Р - активная мощность электрокальцинатора, кВт;
в
р - удельная активная мощность (отношение мощности к сечению прокалочной камеры);
в
2
при максимальной производительности электрокальцинатора и минимальном удельном расходе электроэнергии р равна 175 кВт/м;
- высоту зоны прокалки определяют по зависимости:
в
а
0,5
Н=0,065⋅Р;
- высоту засыпки выше зоны прокалки или ход электрода определяют по зависимости:
з
а
0,5
Н=0,038⋅Р;
о
в
з
- общая высота рабочего пространства прокалочной камеры электрокальцинатора Н=Н+H;
тг
в
в
2
- активное электрическое сопротивление зоны прокалки определяют по известному соотношению R=(4⋅ρ⋅Н)/(π⋅d), Ом;
нс
a
0,5
- сила тока с низкой стороны трансформатора - по формуле I=(P/R);
нс
а
нс
- фазное напряжение трансформатора с низкой стороны - U=Р/I.